КОМПОЗИЦИЯ С НИЗКИМ КОЭФФИЦИЕНТОМ ТРЕНИЯ, ПРЕДНАЗНАЧЕННАЯ ДЛЯ РЕМНЯ БЕЗОПАСНОСТИ, И РЕМЕНЬ БЕЗОПАСНОСТИ, ПОКРЫТЫЙ ТАКОЙ КОМПОЗИЦИЕЙ
COMPOSITION WITH LOW FRICTION FACTOR FOR SAFETY BELT, AND SAFETY BELT COATED BY SAID COMPOSITION

Изобретение относится к композициям с низким коэффициентом трения для ремней безопасности. Оно также относится к ремням безопасности, покрытым такой композицией.
Вытягивание (экстракция) и сокращение (ретракция, или натяжение, ремня безопасности) ремня безопасности транспортного средства, его поведение до и после того, как он был надет, является очень важным.
На самом деле, в случае аварии, чем выше скорость экстракции и/или ретракции ремня, тем менее серьезный ущерб будет причинен пассажиру.
Следовательно, существует необходимость улучшения свойств ремней безопасности за счет снижения их параметров трения.
Попытка достичь этой цели описана в JP 2000328080. В этом документе описан агент для обработки ремней безопасности с низким коэффициентом трения. Он включает в себя полиуретан (polyurethane resin) и полиуритановую композицию, включающую в себя сферический гидрофобный диоксид кремния (spherical hydrophobic silica).
Этот агент рассматривается как препятствующий или предназначенный для уменьшения таких отрицательных явлений, как соскальзывание (slidability), износостойкость (wear resistance), повышенная загрязняемость (или накопление грязи).
Другое решение описано в JP2001225717. Оно включает в себя агент для обработки, предназначенный для уменьшения трения, который включает в себя два типа - диметил полисилоксан и модифицированное силиконовое масло (silicone oil).
Основная цель изобретения - предложить новую композицию с низким коэффициентом трения для ремней безопасности, которая не только повысит удобство обращения с ремнем безопасности, но и также повысит фрикционные возможности, выраженные в скорости самопроизвольной ретракции (натяжения) ремня безопасности в ретракторе (натяжителе ремня безопасности).
Согласно изобретению данная композиция с низким коэффициентом трения, предназначенная для ремней безопасности, характеризуется тем, что она включает в себя следующие компоненты:
a) полиэфирный полиуретан (a polyether polyurethane);
b) полиуретан с низким молекулярным весом, со свободными NCO группами, и включает алифатическую цепь;
c) полиуретан без свободных групп NCO;
d) полиэтилен;
e) полидиметилсилоксан.
Согласно дополнительной выгоде, но не ограничиваясь особенностями данной композиции
- указанный полиэфирный полиуретан (a polyether polyurethane) является гидрофобным полиэфирным полиуретаном с собственными пластичными поперечными связями (soft self cross linked hydrophobic polyether polyurethane);
- также включает в себя фторполимер (полимер флюорокарбона, (компонент f));
- указанный полимер является полимером флюороалкилкрилата (fluoroalkylacrylate);
- указанные компоненты находятся в форме дисперсии или эмульсии в воде.
- включает в себя (объемные проценты на основании общего объема композиции):
- компонент а): 25-35 мл;
- компонент b): 4-6 мл;
- компонент с): 4-6 мл;
- компонент d): 1-3 мл;
- компонент е): 35-45 мл;
- вода q.s: 1000 мл
- это включает (объемные проценты на основании общего объема композиции):
- компонент f): 4-6 мл.
Изобретение также имеет отношение к ремню безопасности, который покрыт композицией согласно любой из вышеупомянутых характеристик.
Согласно дополнительному преимуществу, но не ограничиваясь особенностями и характеристиками данного ремня:
- включает после сушки указанной композиции (весовые проценты, основанные на суммарном весе ремня):
- компонент а): 0.36-0.48%;
- компонент b): 0.06-0.08%;
- компонент с): 0.06-0.08%;
- компонент d): 0.02-0.03%;
- компонент е): 0.48-0.64%;
- включает после сушки указанной композиции (весовые проценты, основанные на суммарном весе ремня):
- компонент f): 0.06-0.08%;
- это сделано из синтетических волокон;
- указанные волокна - полиэтилен терефталатовые волокна (волокна полиэтилентерефталата, polyethylene terephtalate fibres).
Другие характеристики и преимущества существующего изобретения будут понятны при прочтении следующего подробного описания.
Как уже было сказано, настоящая композиция с низким коэффициентом трения должна быть нанесена на ремни безопасности, а эти ремни безопасности предпочтительно должны быть сделаны из синтетических волокон. В определенном приложении указанные ремни безопасности сделаны из полиэтилентерфталатовых волокон.
Эта композиция предпочтительно наносится на устойчиво зафиксированные в пространстве ремни безопасности посредством нагревания. Композиция будет нанесена при температуре 150°C путем наплавления (pudding) и карринга (curring).
Ремни безопасности, обработанные этой композицией, превосходны для уменьшения трения, в режиме ретракции и экстракции (растяжения и натяжения ремня безопасности), первоначально и после ношения.
Сам ремень безопасности дает очень высокое удобство при его использовании и управлении.
Компонент а) является полиуританом простого полиэфира (полуэфирный полиуретан (a polyether polyurethane). Предпочтительно он состоит из полуэфирного полиуретана с собственными пластичными поперечными связями (soft self cross linked polyether polyurethane).
Такой продукт улучшает сухое трение и истирание ремня.
Компонент b) является низкомолекулярным полиуританом с поперечными связями, содержащий алифатическую цепочку, и компонент с), который является устойчивым (ригидным) полиуританом.
В конкретном воплощении средняя молекулярная масса компонента и) составляет 670 г/моль.
Комбинация этих двух составов улучшит трение.
Компонент d), который включает полиэтилен, также улучшает трение.
Функция компонента е), который является полидиметилсилоксаном, должна улучшить свойства ремня, в том числе управление (манипулирование) ремнем безопасности, вместе изменить в лучшую сторону такие процессы, как истирание во влажном состоянии и износ.
Компонент f), который является полимером флюорокарбона и предпочтительно представляет собой сополимер флюороалкилакрилата (fluoroalkylacrylate copolymer), улучшает отталкивающие свойства по отношению к воде и маслам. Однако это не имеет значительного воздействия на прочие свойства покрытия.
Представляется полезным, что эти компоненты находятся в форме дисперсии или эмульсии в воде.
С таким покрытием трение пристяжных ремней (ремней безопасности) чрезвычайно понижено. Свойства ремня безопасности, такие как ретракция и экстракция (растяжение и натяжение ремня безопасности), существенно улучшены.
Особенно отмечено, что скорость самопроизвольного сокращения (ретракции) будет увеличена на 50% в конфигурации стандартной пробы. Комбинация компонентов а) - d) дает дополнительный эффект по отношению к трению, который не доступен с отдельными компонентами и другими конфигурациями покрытий.